ПРОМЫШЛЕННАЯ ТКАНЬ С ПОРИСТОЙ И КОНТРОЛИРУЕМОЙ ПЛАСТИФИЦИРОВАННОЙ ПОВЕРХНОСТЬЮ

1. Промышленная ткань с пористой структурой, содержащая:
несущую структуру, изготовленную из полимерного материала,
поверхность которой обработана пластификатором в достаточной мере для снижения температуры стеклования указанного полимерного материала.
2. Промышленная ткань по п.1, дополнительно содержащая по меньшей мере один слой волокнистого материала, прикрепленного к несущей структуре.
3. Промышленная ткань по п.1 или 2, поверхность которой деформирована путем пропускания по валу и вокруг вала с приложением или без приложения давления и/или тепла для обеспечения деформации волокон.
4. Промышленная ткань по п.1 или 2, поверхность которой деформирована путем пропускания по валу и вокруг вала с приложением или без приложения давления и/или тепла для обеспечения соединения волокон посредством связующего.
5. Промышленная ткань по п.1, в которой пластификатор выбран из группы, содержащей глицерин, дипропиленгликоль, этиленгликоль, резорцин, диэтиленгликольдибензоат, триэтиленгликоль, тетраэтиленгликоль, бис(n-бутил)фталат, бутилбензилфталат, ди(n-октил)фталат, их производные и их сочетания.
6. Промышленная ткань по п.1, в которой пластификатор содержит смесь глицерина и дипропиленгликоля.
7. Промышленная ткань по п.1, в которой несущая структура выбрана из группы, содержащей тканый, многослойный тканый, нетканый, трикотажный, полученный экструзией сетчатый, спирально соединенный массив, массив ориентированных в машинном направлении нитей, массив ориентированных поперек движения ткани в машине нитей, спирально намотанные полосы тканых и нетканых материалов и их сочетания.
8. Промышленная ткань по п.2, в которой указанный по меньшей мере один слой волокнистого материала содержит полиамид.
9. Промышленная ткань по п.1, в которой несущая структура содержит полиамидные нити.
10. Промышленная ткань по п.9, в которой нити представляют собой мононить, скрученную мононить, комплексную нить или скрученную комплексную нить, объемно-жгутовую нить, текстурированную комплексную нить или многопрядные нити в машинном направлении и/или в направлении поперек движения ткани в машине.
11. Промышленная ткань по п.1, в которой несущая структура содержит двухкомпонентные нити.
12. Промышленная ткань по п.11, в которой двухкомпонентные нити выбраны из группы, содержащей «полиамид-сополимер + полиамид-6», «полиамид-6 + полиамид-6,6» и их смеси.
13. Промышленная ткань по п.1, которая является проницаемой или непроницаемой.
14. Промышленная ткань по п.1, которая представляет собой формовочную ткань, прессовую ткань, прессовую ленту, транспортировочную ленту, сушильную ткань, ткань, используемую в процессах выдува из расплава или выдавливания расплава через фильеру, либо ткань, используемую в процессах отделки текстиля.
15. Промышленная ткань по п.2, в которой слой волокнистого материала содержит смесь полиамидных волокон и волокон из другого материала, который не вступает в реакцию с пластификатором.
16. Промышленная ткань по п.15, в которой волокна из другого материала выбраны из группы, содержащей вискозные волокна, акриловые волокна и их смеси.
17. Промышленная ткань по п.2, в которой слой волокнистого материала содержит двухкомпонентные волокна.
18. Промышленная ткань по п.17, в которой двухкомпонентные волокна выбраны из группы, содержащей «полиамид-сополимер + полиамид-6», «полиамид-6 + полиамид-6,6» и их смеси.
19. Промышленная ткань, содержащая слоистую структуру для основной несущей структуры, содержащей по меньшей мере один слой ткани по п.7.
20. Промышленная ткань по п.19, дополнительно содержащая по меньшей мере один слой волокнистого материала, прикрепленный к указанной слоистой структуре.
21. Способ изготовления промышленной ткани с пористой структурой, содержащий этапы:
подготовки несущей структуры, изготовленной из полимерного материала; и
обработки поверхности несущей структуры пластификатором в достаточной мере для снижения температуры стеклования указанного полимерного материала.
22. Способ по п.21, дополнительно содержащий этап прикрепления к несущей структуры по меньшей мере одного слоя волокнистого материала.
23. Способ по п.21 или 22, дополнительно содержащий этап пропускания поверхности ткани по валу и вокруг вала с приложением или без приложения давления и/или тепла для деформации волокон.
24. Способ по п.21 или 22, дополнительно содержащий этап пропускания поверхности ткани по валу и вокруг вала с приложением или без приложения давления и/или тепла для обеспечения соединения волокон посредством связующего.
25. Способ по п.21, в котором пластификатор состоит из глицерина и воды, а степень/толщину пластификации регулируют на основе количества глицерина и воды.
26. Способ по п.21, в котором пластификатор выбирают из группы, содержащей глицерин, дипропиленгликоль, этиленгликоль, резорцин, диэтиленгликольдибензоат, триэтиленгликоль, тетраэтиленгликоль, бис(n-бутил)фталат, бутилбензилфталат, ди(n-октил)фталат, их производные и их сочетания.
27. Способ по п.21, в котором пластификатор содержит смесь глицерина и дипропиленгликоля.
28. Способ по п.21, в котором несущая структура выбрана из группы, содержащей тканый, многослойный тканый, трикотажный, полученный экструзией сетчатый, спирально соединенный массив, массив ориентированных в машинном направлении нитей, массив ориентированных поперек движения ткани в машине нитей, спирально намотанные полосы тканых и нетканых материалов и их сочетания.
29. Способ по п.23, в котором возможность задания необходимой степени и/или толщины деформации реализована с учетом температуры вала в контакте с поверхностью ткани.
30. Способ по п.23, в котором возможность задания необходимой степени и/или толщины деформации реализована с учетом давления, прикладываемого поверх ткани.
31. Способ по п.23, в котором возможность задания необходимой степени и/или толщины деформации реализована с учетом времени и/или скорости пропускания.
32. Способ по п.22, в котором слой волокнистого материала содержит полиамид.
33. Способ по п.21, в котором несущая структура содержит двухкомпонентные нити.
34. Способ по п.33, в котором двухкомпонентные нити выбраны из группы, содержащей «полиамид-сополимер + полиамид-6», «полиамид-6 + полиамид-6,6» и их смеси.
35. Способ по п.22, в котором слой волокнистого материала содержит смесь полиамидных волокон и волокон из другого материала, который не вступает в реакцию с пластификатором.
36. Способ по п.35, в котором волокна из другого материала выбраны из группы, содержащей вискозные волокна, акриловые волокна и их смеси.
37. Способ по п.22, в котором слой волокнистого материала содержит двухкомпонентные волокна.
38. Способ по п.37, в котором двухкомпонентные волокна выбраны из группы, содержащей «полиамид-сополимер + полиамид-6», «полиамид-6 + полиамид-6,6» и их смеси.
39. Способ по п.21, в котором несущая структура содержит полиамидные нити.
40. Способ по п.39, в котором указанные нити представляют собой мононить, скрученную мононить, комплексную нить или скрученную комплексную нить, объемно-жгутовую нить, текстурированную комплексную нить или многопрядные нити в машинном направлении и/или в направлении поперек движения ткани в машине.
41. Способ по п.21, в котором промышленную ткань изготавливают проницаемой или непроницаемой.
42. Способ по п.21, в котором промышленная ткань представляет собой формовочную ткань, прессовую ткань, прессовую ленту, транспортировочную ленту, сушильную ткань, ткань, используемую в процессах выдува из расплава или выдавливания расплава через фильеру, либо ткань, используемую в процессах отделки текстиля.
43. Способ по п.28, дополнительно содержащий этап наслаивания по меньшей мере одной несущей структуры.
44. Способ по п.43, дополнительно содержащий этап прикрепления к слоистой структуре по меньшей мере одного слоя волокнистого материала.
45. Способ изготовления промышленной ткани, содержащий этап обработки ткани пластификатором.
46. Способ по п.45, в котором пластификатор выбирают из группы, содержащей глицерин, дипропиленгликоль, этиленгликоль, резорцин, диэтиленгликольдибензоат, триэтиленгликоль, тетраэтиленгликоль, бис(n-бутил)фталат, бутилбензилфталат, ди(n-октил)фталат, их производные и их сочетания.